(57)【特許請求の範囲】
【請求項１】
金属イオンを吸蔵・放出する負極部材と、酸素をイオン化する正極部材と、前記負極部材と前記正極部材との間に設置された電解質が含浸されているセパレータと、を有する金属空気二次電池において、
前記正極部材は、触媒として非晶質ＳｉＯ2を含むことを特徴とする金属空気二次電池。
【請求項２】
請求項１に記載の金属空気二次電池において、
前記電解質は、有機電解質を用いることを特徴とする金属空気二次電池。
【請求項３】
請求項１または２に記載の金属空気二次電池において、
前記正極部材は、前記触媒を担持する触媒担体を有することを特徴とする金属空気二次電池。
【請求項４】
請求項１−３のいずれかに記載の金属空気二次電池において、
前記触媒の比表面積を２０ｍ2／ｇ〜１２００ｍ2／ｇとしたことを特徴とする金属空気二次電池。
【請求項５】
請求項１−３のいずれかに記載の金属空気二次電池において、
正極部材は多孔質体であり、その多孔質体の比表面積を０.０３ｍ2／ｇ以上としたことを特徴とする金属空気二次電池。
【請求項６】
請求項３に記載の金属空気二次電池において、前記正極部材は結着材を含み、前記結着材はＰＶｄＦかＰＴＦＥの少なくとも一つを含み、前記触媒担体の多孔質体の細孔径を１０ｎｍ以上，４５０μｍ以下としたことを特徴とする金属空気二次電池。
【請求項７】
請求項１−３のいずれかに記載の金属空気二次電池において、前記金属イオンを供給する金属が、リチウム，ナトリウム，カルシウム，マグネシウム，アルミニウム、または、亜鉛から選択される少なくとも一つであることを特徴とする金属空気二次電池。
【発明の詳細な説明】
【技術分野】
【０００１】
本発明は、正極活物質として酸素を用いた金属空気電池に係り、特に、充放電可能な金属空気二次電池に関するものである。
【背景技術】
【０００２】
近年、環境保護と省エネルギー化との意識の高まりから、自動車業界においては、従来のガソリンを燃料とした自動車に代わって、ガソリンエンジンと電気で駆動するモータを併用するハイブリッド電気自動車（ＨＥＶ）やモータのみで駆動する電気自動車（ＥＶ）の開発競争が激化している。
【０００３】
電気エネルギーの供給源である蓄電池の特性は、これらの電気自動車の性能を大きく左右するため、各電気自動車メーカと提携関係にある電池メーカは、リチウムイオン二次電池の開発にしのぎを削っている。
【０００４】
リチウムイオン二次電池は、その軽量・高出力という特徴から、電気自動車の蓄電池としての利用が最も期待されている。
【０００５】
しかし、その重量エネルギー密度は、４００Ｗｈ／kg程度が理論的上限と考えられており、実際に得られている重量エネルギー密度は約１００Ｗｈ／kgである。
【０００６】
電気自動車の本格的な普及には、約５００Ｗｈ／kgの重量エネルギー密度が必要であると言われており、現在、蓄電池の研究開発の中心であるリチウムイオン二次電池よりも大きな重量エネルギー密度が期待できる革新型電池の開発が求められている。
【０００７】
リチウムイオン二次電池の重量エネルギー密度を制約している要因の一つとして、コバルト酸リチウムに代表される含リチウム遷移金属酸化物の正極材料がある。その構成元素である遷移金属元素は、重金属であるため、蓄電池として組み込むと重量が増加し、結果として重量エネルギー密度が小さくなってしまう。
【０００８】
そこで、正極材料に大気中の酸素を利用し、負極材料に金属を利用する金属空気電池が注目されている。
【０００９】
さらに、こうした金属空気電池を電力貯蔵に用いても、重量低減によるコスト低減が見込めるため、金属空気電池に対する期待が高まっている。
【００１０】
この金属空気電池は、リチウムイオン電池と同様に、実用的な出力を確保するため、高積層化，大面積化，大容量化が必要である。
【００１１】
金属空気電池においては、これまで補聴器の電源に使用されている亜鉛を用いた金属空気電池に代表されるように、金属空気一次電池としての実用化に留まっており、充放電可能な金属空気二次電池としての実用化は未だなされていない。
【００１２】
金属空気二次電池の実用化を阻む理由としては、充電時において過電圧が大きいことなどが挙げられる。
【００１３】
例えば、非特許文献１では、理論開回路電圧２.９６Ｖに対して、放電電位が２.５〜２.７Ｖであるものの、充電電位が高く、充電過電圧が高いことが報告されている。
【００１４】
例えば、特許文献１においてはリチウム空気電池において、アルカリ金属またはアルカリ土類金属と、遷移金属と、酸素を有する複合酸化物を触媒として用いる構成が開示されているものの、充電電圧は４.３Ｖと高い。
【００１５】
また、リチウム空気二次電池の空気極で使われる触媒は、主に貴金属（Ｐｔ，Ａｕなど）と酸化物ＭｎＯ2がある。しかし、貴金属を使うと、コストが高く、しかも、微粒子や超微粒子の形態で使うので、貴金属微粒子などが酸化されやすく、安定性が低い。
【００１６】
例えば、特許文献２で、カーボン複合触媒粉末の製造において、Ｐｔ前駆体をカーボンに含浸し、時間および温度をコントロールすることにより、前駆体のエアロゾルから分散性のよいＰｔ粒子が形成される。
【００１７】
特許文献２の実施例では、Ｐｔ−カーボン複合触媒粉末を用いることにより、水溶液系亜鉛−空気電池でクーロン効率などが向上し、Ｐｔの使用量の低減により、低コスト化が期待できる。しかし、依然として酸化物に比べコストは高い。一方、酸化物を用いることで、コストが低く、触媒も安定である。そのため、空気二次電池の酸化物触媒の研究がなされている。その中でも、ＭｎＯ2は触媒性能とコストのバランスが優れているものである。
【先行技術文献】
【特許文献】
【００１８】
【特許文献１】特開２００９−２５２６３８号公報
【特許文献２】特表２００３−５２７７３５号公報
【非特許文献】
【００１９】
【非特許文献１】Takeshi Ogasawara et al, “Rechargeable Li2O2 Electrode for Lithium Batteries”, Journal of the American Chemical Society 2006,128,1390-1393
【発明の概要】
【発明が解決しようとする課題】
【００２０】
金属空気二次電池は、
放電反応として、
（負極側）２Ｌｉ→２Ｌｉ+＋２ｅ-              −−−  （１）
（正極側）Ｏ2＋２Ｌｉ+＋２ｅ-→Ｌｉ2Ｏ2       −−−  （２）
（全反応）２Ｌｉ＋Ｏ2→Ｌｉ2Ｏ2               −−−  （３）
また、充電反応として、
（負極側）２Ｌｉ←２Ｌｉ+＋２ｅ-              −−−  （４）
（正極側）Ｏ2＋２Ｌｉ+＋２ｅ-←Ｌｉ2Ｏ2       −−−  （５）
（全反応）２Ｌｉ＋Ｏ2←Ｌｉ2Ｏ2               −−−  （６）
の反応が一般に知られている。
【００２１】
金属空気電池の二次電池化の課題は主に二点がある。（１）触媒として、従来はＭｎＯ2が使われているが、容量が不十分である。（２）クーロン効率の向上が必要である。
【００２２】
上記二つの課題を解決するため、（１）に対しては、新しい触媒であるＳｉＯ2で容量を向上する。（２）に対しては、非晶質触媒を用いることで、クーロン効率を向上する。
【００２３】
リチウム空気二次電池のクーロン変換効率を向上するため、改良方法として、従来は次の二つがあげられる。（ａ）リチウム空気二次電池の空気極の触媒の比表面積を増やす方法である。（ｂ）リチウム空気二次電池の空気極の酸化物触媒の使用量を増加する方法である。
【００２４】
（ａ）の方法をとる場合、触媒の比表面積を増加するには、小粒径化が挙げられる。しかし、触媒の粒径が小さいほど、分散しにくく、有効な反応活性は確保できにくい、一方、酸化物触媒の量が増えると、電池の抵抗が上がるため、少ない触媒でも変換効率向上が要求されている。
【００２５】
従って、本発明の目的は、金属空気二次電池において、これまでの方法と異なる、容量やクーロン効率を向上する触媒を提供することを目的にするものである。
【課題を解決するための手段】
【００２６】
本発明の一実施態様である金属空気二次電池は、負極活物質として作用する金属イオンを吸蔵・放出する負極部材と、正極活物質として作用する酸素をイオン化する正極部材、すなわち正極部材と、負極部材と正極部材（正極部材）との間に設置された電解質または電解液が含浸されているセパレータと、を有するものである。
【００２７】
そして、正極部材は、正極活物質である酸素が通過できる多孔質体であり、この多孔質体に酸化物触媒、または酸化物触媒を担持した担持体も含む構成を特徴とする。
【００２８】
上記の正極部材には、大きな比表面積を持つ触媒担持体を含んでもよい。例えば、炭素系のケッチェンブラック（ＫＢ），アセチレンブラック（ＡＢ），ナノカーボンチューブ（ＣＮＴ），ナノカーボンファイバー（ＣＮＦ），貴金属（Ｐｔ，Ａｕなど）微粒子などが挙げられる。
【００２９】
また、本実施態様の金属空気二次電池は、金属イオンを供給する金属が、リチウム，ナトリウム，カルシウム，マグネシウム，アルミニウム、または亜鉛であることが好ましい。特に、有機電解液が使用でき、放電電圧が２.０〜２.５Ｖと高く、３Ｖ程度で使用できるリチウムが、特に好ましい。
【００３０】
また、負極のリチウムは、他の金属との合金になっていてもよいし、炭素材料を含んでいてもよいが、純リチウムが高エネルギー密度化の点から好ましい。
【発明の効果】
【００３１】
本発明により、金属空気二次電池において、容量や充放電のクーロン効率を向上することが可能となる。
【００３２】
また、金属空気二次電池において、触媒としてＳｉＯ2を用いることで、容量が従来のＭｎＯ2などの触媒より、向上することが可能である。
【００３３】
また、金属空気二次電池において、非晶質の触媒を用いることで、クーロン効率が大幅向上することが可能である。
【図面の簡単な説明】
【００３４】
【図１】本実施例による金属空気二次電池の断面図。
【図２】本実施例による正極部材の構成を示す模式図。
【図３】触媒担体を有する正極部材の拡大構成を示す模式図。
【図４】本実施例の空気二次電池の酸化物触媒ＳＥＭ像。
【図５】本実施例の空気二次電池の充放電３サイクルのカーブ。
【発明を実施するための形態】
【００３５】
本実施形態では、空気極となる正極部材を金属多孔質体と新規な酸化物触媒であるＳｉＯ2を用いることにより、クーロン効率の向上に寄与する金属空気電池を説明する。
【００３６】
正極部材に用いる基材としては、導電剤または／および触媒担体、ガス拡散材としても機能する構成として、金属多孔質体を用いてもよい。
【００３７】
また、本実施態様の金属空気二次電池に使用する金属多孔質体の材料としては、Ｎｉ，Ａｌ，Ｃｕ，Ｔｉ，ＳＵＳなどを用いることが好ましく、特に、Ｎｉ，Ａｌ，Ｃｕが好ましい。
【００３８】
また、金属多孔質体の比表面積としては、触媒の分散の観点から、０.０３ｍ2／ｇ以上が望ましい。
【００３９】
また、金属多孔質体の細孔径としては、１０ｎｍ以上が好ましく、４５０μｍ以下が好ましい。これは、細孔が小さすぎると酸素の拡散が悪化し性能低下を引き起こす可能性があるためであり、また細孔が大きすぎると有効に触媒を担持することができないためである。
【００４０】
また、金属多孔質体には、酸化物触媒を担持させることができる。
【００４１】
この酸化物触媒の担持方法としては、特に限定されるものではないが、製法上の容易さから、触媒を溶媒に分散させて分散液を金属多孔質体に含浸させた後、乾燥させる方法や、金属粉末と触媒にバインダを用いて混合して固める方法が好ましい。
【００４２】
また、正極部材に触媒とは別に炭素など導電性を持つ触媒担体を添加することにより、触媒の分散を上げられ、より導電性が優れるネットワークを構築することができ、酸素ガス拡散経路を良好に形成することができ、空気極の触媒の性能を向上することが可能である。
【００４３】
本実施形態に用いる電解液としては、一般的に、リチウムイオン二次電池などで用いる非水系電解液を用いることができる。
【００４４】
例えば、プロピレンカーボネート，エチレンカーボネート，ブチレンカーボネート，ビニレンカーボネート，γ−ブチロラクトン，ジメチルカーボネート，ジエチルカーボネート，メチルエチルカーボネート、１，２−ジメトキシエタン，２−メチルテトラヒドロフラン，ジメチルスルフォキシド、１，３−ジオキソラン，ホルムアミド，ジメチルホルムアミド，プロピオン酸メチル，プロピオン酸エチル，リン酸トリエステル，トリメトキシメタン，ジオキソラン，ジエチルエーテル，スルホラン，３−メチル−２−オキサゾリジノン，テトラヒドロフラン、１，２−ジエトキシエタン，クロルエチレンカーボネート，クロルプロピレンカーボネートより選択された少なくとも一種類の溶媒を用いることができる。
【００４５】
この中でも、望ましくは、高沸点の環状化合物を用いることが好ましい。
【００４６】
さらに、エチレンオキシド，アクリロニトリル，フッ化ビニリデン，メタクリル酸メチル，ヘキサフルオロプロピレンなどの高分子に保持させた固体電解質や、イオン液体を、非水電解液の代わりに、使用しても良い。
【００４７】
また、水系金属空気二次電池におけるアルカリ水溶液を適用することも可能である。
【００４８】
本実施形態に用いる電解質としては、一般的に、リチウムイオン二次電池などで用いる電解質を用いることができる。
【００４９】
例えば、化学式でＬｉＰＦ6，ＬｉＢＦ4，ＬｉＣｌＯ4，ＬｉＣＦ3ＳＯ3，ＬｉＣＦ3ＣＯ2，ＬｉＡｓＦ6，ＬｉＳｂＦ6，ＬｉＴＦＳＩ、あるいは、リチウムトリフルオロメタンスルホンイミドで代表されるリチウムのイミド塩などのリチウム塩を用いることができる。
【００５０】
また、エチレンオキシド，アクリロニトリル，フッ化ビニリデン，メタクリル酸メチル，ヘキサフルオロプロピレンの高分子に、非水電解液を含浸させたゲル電解質を使用しても良い。
【００５１】
本実施形態に用いる結着材（バインダ）としては、一般的に、リチウムイオン二次電池などで用いる結着材を用いることができる。
【００５２】
例えば、ポリフッ化ビニリデン（ＰＶｄＦ），ポリテトラフルオロエチレン（ＰＴＦＥ）などのフッ素系樹脂，スチレンブタジエンゴム（ＳＢＲ）などを用いることができる。
【００５３】
本実施形態に用いるセパレータとしては、一般的に、リチウムイオン二次電池などで用いるセパレータを用いることができる。
【００５４】
例えば、ポリエチレン，ポリプロピレンなどの多孔質セパレータや、金属イオン導電性を有するガラスセラミックスなどを用いることができる。
【００５５】
本実施形態に用いるセルの形体としては、金属空気二次電池の反応が確認できるものであればよく、ラミネート型，円筒型，角型などのいずれでもよい。本実施形態は、セルの形体に依存しない。
【実施例】
【００５６】
以下、図および表を用いて、本実施形態における実施例を説明する。なお、容量は使用した触媒重量で規格化した。
【００５７】
なお、用いた触媒は、結晶質酸化物，非晶質酸化物のいずれであっても良い。
【００５８】
〔参考例Ａの構成〕
図１に、本実施例による金属空気二次電池の断面図を示す。
【００５９】
本実施例においては、図１に示すようなスエジロック型セルのリチウム空気二次電池を作製した。図１はスエジロック型セルの模式図を示すものである。
【００６０】
本実施例においては、負極部材として金属リチウムを用い、電解液として非水溶媒を用いたリチウム空気二次電池を用いて説明する。
【００６１】
セルの組み立ては、グローブボックス内で行った。
【００６２】
図１に示した、酸素をイオン化する正極部材１の拡大図を図２に示す。
【００６３】
正極部材１は、１ａ基材，１ｂ触媒，１ｃバインダから成る。ここで、１ａ基材とは、通常粉末状である１ｂ触媒を塗布して電極化するための基材としての機能、１ｂ触媒は、酸素をイオン化する機能、１ｃバインダは、１ａと１ｂを結着させる機能を有する部材である。
【００６４】
まず、表１の参考例Ａについて説明する。図２および図３に示すように、ここで、正極部材１は、１ａ基材と、集電体６の機能を有する金属多孔質体１１と、１１内に存在する細孔１２と、さらに細孔の周りに担持された１ｂ触媒としての酸化物触媒１３からなる。１ａ基材は金属多孔質、炭素系多孔体どちらでも利用可能である。
【００６５】
ここで、表１示すように、金属多孔質体１１としては、炭素を含まない金属材料として、Ｎｉ繊維を編んだＮｉフェルトを用いた。このＮｉフェルトは、気孔率９０％、細孔径が約５０μｍ、のものを使用し、厚さ１mm，直径１２mmとしてセルを組み立てた。
【００６６】
また、この金属多孔質体に、酸化物触媒１３としてＳｉＯ2を用い、１ｃバインダとしてＰＶｄＦを用いて、ＳｉＯ2／ＰＶｄＦの重量比＝４／１になるよう、また、触媒重量が約１.５mgとなるよう、調合し、金属多孔質体に塗布して乾燥させた。
【００６７】
さらに、正極部材１と、金属イオン（本実施例ではリチウムイオン）を吸蔵・放出する負極部材であるリチウム金属３とは、セパレータ２により絶縁される。
【００６８】
リチウム金属３は、直径８mm，厚さ１mmに、くり抜いたものを使用する。ここで、電極面積はリチウム金属の面積として定義し、０.５cm2とした。
【００６９】
セパレータ２は、ポリエチレン製で直径１４mmにくり抜いたものを使用する。
【００７０】
以上のように、セパレータ２，正極部材１，リチウム金属３の大きさを設定する。セパレータ，正極部材，負極部材の順に小さくなるように大きさが設定されることが好ましいと考えたためである。
【００７１】
リチウム金属３の表面と正極部材１の表面とに、電解液を数滴滴下し、セパレータ２に含浸させる。
【００７２】
電解液は、電解質である１Ｍ（モル）のＬｉＰＦ6を含んだプロピレンカーボネートを用いる。
【００７３】
さらに、図１に示すように、厚さ１mmのステンレス鋼（ＳＵＳ）製メッシュからなる集電体６を配置する。なお、１ａ基材が電子伝導性およびガス拡散性を有しているような、本発明にある金属多孔質体であれば、集電体６を兼用することも可能である。
【００７４】
リチウム金属３の周りには、Ｏ−リング４を配置し、リチウム金属３とＯ−リング４とにステンレス鋼（ＳＵＳ）製の押さえ板５をあて、リチウム金属３およびＯ−リング４と押さえ板５とを密着させるように絞め付けバネ７を設置する。
【００７５】
これにより、リチウム金属３と、セパレータ２と、正極部材１とが密着される構造となる。
【００７６】
そして、集電体６の外部から酸素ガス（９９.９％）を流量５００ｍｌ／分でセル内部に流した。１０〜１５分程酸素ガスを流し、セルに付けた酸素封入弁８を閉じ、セル内部に酸素ガスを封入した。
【００７７】
作製したセルを、端子付きデシケータに設置し、デシケータの内部にアルゴンガスを封入する。デシケータの外側端子を充放電評価装置にとりつけ、セルの充放電評価を実施する。
【００７８】
充放電条件は、電極面積を０.５cm2として、放電：ＣＣ０.１ｍＡ／cm2で２.０Ｖカットオフ、充電：ＣＣ０.１ｍＡ／cm2で４.０Ｖカットオフとする。
【００７９】
本実施例では、用いた酸化物触媒はＳｉＯ2である。このＳｉＯ2の合成法を、以下に示す。
【００８０】
本実施形態における、ＳｉＯ2の合成法は、乾式法より、湿式法を用いて作成したＳｉＯ2が好ましい。
【００８１】
ＳｉＯ2合成の湿式法では、沈降法とゲル法がある。どちらの方法で作ったＳｉＯ2とも利用できる。それぞれの合成条件により、ＢＥＴ比表面積が、幅広くコントロールすることが可能である。
【００８２】
ＳｉＯ2の合成について、沈降法を用いた場合、合成温度などの調整で、ＢＥＴ比表面積は一般に２０−６００ｍ2／ｇ程度である。一方、ゲル法を用いた場合、合成反応の酸性ｐＨ値（一般的に、ｐＨ値２−８）や水分の蒸発を制御することにより、ＢＥＴ比表面積は２００−１２００ｍ2／ｇが得られる。
【００８３】
本実施例では、用いるＳｉＯ2は沈降法より合成したものであるが、製法は特に限定されない。
【００８４】
〔本発明例Ｂの構成〕
表１に示すように、触媒を非晶質ＳｉＯ2にしている点以外は、本発明の構成Ａと同様である。その基本物性を表１に示している。非晶質ＳｉＯ2を用いることで、酸素との反応サイトが多いため、クーロン効率の向上を図っている。
【００８５】
図２に示す１ｃバインダは、ＰＶｄＦのほかにＰＴＦＥなども用いてもよい。ＰＴＦＥを用いる場合、ＰＴＦＥの接着力を十分発揮するため、ある温度で熱処理を加える必要があるが、その焼成温度は非晶質触媒の再結晶温度を超えなければ、使ってもよい。
【００８６】
〔比較例〕
〔比較例Ｃの構成〕
表１に示すように、触媒は、現在金属空気二次電池で、よく使われている結晶性のＭｎＯ2（ＥＭＤ）にしている点以外、本発明の構成Ａと同様である。
【００８７】
電解ＭｎＯ2の物性は表１に示している。電解ＭｎＯ2は以下のことを特徴とする。
【００８８】
電解最初析出した、一次粒子は棒状であり、粒径が０.５μｍ以下である。凝集した二次粒子の粒径は３０−５０μｍである。
【００８９】
【表１】
0005593169.tif 000002
【００９０】
図４は結晶ＳｉＯ2，非晶質ＳｉＯ2，結晶ＭｎＯ2のそれぞれのＳＥＭ像である。それぞれの二次粒子に関して、（Ａ）に示すように、結晶ＳｉＯ2の二次粒子は約５μｍ；（Ｂ）には非晶質ＳｉＯ2の二次粒子は２０μｍ以下；（Ｃ）は、ＭｎＯ2の二次粒子は（Ｂ）非晶質ＳｉＯ2と同等レベルである。
【００９１】
図５は実施例のＡ，Ｂと比較例Ｃの充放電３サイクルカーブを示している。横軸は単位触媒重量のセル容量、縦軸は正極である空気極とリチウム金属である負極の間の電圧を示している。
【００９２】
図５に示すように、比較例Ｃでは３サイクル目の容量は約４ｍＡｈ／ｇ（容量はＭｎＯ2の重量で規格化）である。一方、参考例Ａでは、３サイクル目の容量は約１３ｍＡｈ／ｇ（容量はＳｉＯ2の重量で規格化）であり、容量が従来に比べ、約３倍向上することが明らかになった。
【００９３】
さらに、クーロン効率に関して、表２と図５を用いて説明する。
【００９４】
【表２】
0005593169.tif 000003
【００９５】
図５に示すように、以下の式によりクーロン効率を求めた。
参考例Ａの充放電１回目のクーロン効率：
クーロン効率Ａ１(％)＝２回目の放電容量(ｂ)／１回目の充電容量(ａ)×１００％
発明例Ｂの充放電１回目のクーロン効率：
クーロン効率Ｂ１(％)＝２回目の放電容量(ｄ)／１回目の充電容量(ｃ)×１００％
上記のクーロン効率の結果を表２でまとめた。それにより、非晶質ＳｉＯ2を用いることで、結晶ＳｉＯ2よりもクーロン効率が大幅に向上されたことが分かった。
【００９６】
このように、表１に示すように、非晶質触媒の方は比表面積が小さいにもかかわらず、クーロン効率が向上したことは、新しい知見である。これは、非晶質であるために、充電反応（５）がより活性になったことによると考えられる。
【００９７】
また、本発明の別の例として、図３のように、１ｄ触媒担体を１正極部材に添加する構成でもよい。１ｂ触媒を担持する１ｄ触媒担体を添加すると、１ｂ触媒の分散を上げられ、さらに、より導電性が優れるネットワークを構築され、酸素ガス拡散経路がうまくでき、空気極の触媒の性能を向上することができる。
【００９８】
また、１ｂ触媒の活性の向上ができ、容量を向上することができる。１ｄ触媒担体として、比表面積が大きな炭素材料（ＫＢ，ＡＢなど）や貴金属粒子（Ｐｔなど）が挙げられる。
【００９９】
また、正極部材に炭素など導電性を持つ触媒担体を添加することにより、触媒の分散を上げられ、より導電性が優れるネットワークを構築され、酸素ガス拡散経路がうまくでき、空気極の触媒の性能を向上することが可能である。
【０１００】
本実施例により、金属空気電池の高容量化と充電時におけるクーロン効率の向上が可能となる。本実施例に示す金属空気二次電池は、触媒ＳｉＯ2を用いることで、容量が向上された。さらに、触媒を非晶質にすることで、クーロン効率が向上でき、少ない触媒でも、クーロン効率の向上ができた。
【産業上の利用可能性】
【０１０１】
本発明は、金属空気二次電池に関するものであり、ハイブリッド電気自動車（ＨＥＶ）や電気自動車（ＥＶ）、さらには電力貯蔵用電源や蓄電デバイスや電源システムなどとして利用可能性がある。
【符号の説明】
【０１０２】
１  正極部材
１ａ  基材
１ｂ  触媒
１ｃ  バインダ
１ｄ  担体
２  セパレータ
３  リチウム金属
４  Ｏ−リング
５  押さえ板
６  集電体
７  締め付けバネ
８  酸素封入弁
１１  金属多孔質体
１２  細孔
１３  酸化物触媒
【図１】
0005593169.tif 000004
【図２】
0005593169.tif 000005
【図３】
0005593169.tif 000006
【図４】
0005593169.tif 000007
【図５】
0005593169.tif 000008